(57)【要約】【課題】硬質被覆層がすぐれた耐熱衝撃性を有する表面被覆サーメット製切削工具を提供する。【解決手段】表面被覆サーメット製切削工具が、ＷＣ基超硬合金またはＴｉＣＮ基サーメットで構成された工具基体の表面に、（ａ）下部層として、３〜２０μｍの平均層厚を有し、いずれも蒸着形成されたＴｉＣ層、ＴｉＮ層、ＴｉＣＮ層、ＴｉＣＯ層、およびＴｉＣＮＯ層のうちの１層または２層以上の積層からなるＴｉ化合物層、（ｂ）上部層として、３〜１５μｍの平均層厚を有し、結晶構造がκ型またはθ型の蒸着形成したＡｌ２Ｏ３層からの加熱変態α型結晶構造を有し、かつ加熱変態生成クラックが均一に分散分布した組織を有する加熱変態α型Ａｌ２Ｏ３層、（ｃ）表面層として、０．５〜４μｍの平均層厚を有する蒸着形成されたＴｉＣ層またはＴｉＣＮ層、以上（ａ）〜（ｃ）で構成された硬質被覆層を形成してなる。【選択図】　　　　なし【特許請求の範囲】
【請求項１】
炭化タングステン基超硬合金または炭窒化チタン基サーメットで構成された工具基体の表面に、
（ａ）下部層として、３〜２０μｍの平均層厚を有し、いずれも蒸着形成されたＴｉの炭化物層、窒化物層、炭窒化物層、炭酸化物層、および炭窒酸化物層のうちの１層または２層以上の積層からなるＴｉ化合物層、
（ｂ）上部層として、３〜１５μｍの平均層厚を有し、結晶構造がκ型またはθ型の蒸着形成した酸化アルミニウム層からの加熱変態α型結晶構造を有し、かつ加熱変態生成クラックが均一に分散分布した組織を有する加熱変態α型酸化アルミニウム層、
（ｃ）表面層として、０．５〜４μｍの平均層厚を有し、蒸着形成された炭化チタン層または炭窒化チタン層、
以上（ａ）〜（ｃ）で構成された硬質被覆層を形成してなる硬質被覆層がすぐれた耐熱衝撃性を有する表面被覆サーメット製切削工具。
【発明の詳細な説明】
【０００１】
【発明の属する技術分野】
この発明は、特に鋼や鋳鉄などの高速断続切削時に切刃部にきわめて短いピッチで繰り返し付加される熱衝撃に対して硬質被覆層がすぐれた耐チッピング性を発揮する、すなわち硬質被覆層がすぐれた耐熱衝撃性を有する表面被覆サーメット製切削工具（以下、被覆サーメット工具という）に関するものである。
【０００２】
【従来の技術】
従来、一般に、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層として、３〜２０μｍの平均層厚を有し、いずれも化学蒸着形成および／または物理蒸着形成（以下、単に蒸着形成という）されたＴｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上の積層からなるＴｉ化合物層、
（ｂ）上部層として、３〜１５μｍの平均層厚を有し、３〜１５μｍの平均層厚を有し、かつ結晶構造がα型および／またはκ型の蒸着形成された酸化アルミニウム（以下、Ａｌ２Ｏ３で示す）層、
以上（ａ）および（ｂ）で構成された硬質被覆層を蒸着形成してなる被覆サーメット工具が知られており、この被覆サーメット工具が、例えば各種の鋼や鋳鉄などの連続切削や断続切削に用いられていることも知られている。
【０００３】
また、一般に、上記の被覆サーメット工具の硬質被覆層を構成するＴｉ化合物層やＡｌ２　Ｏ３　層が粒状結晶組織を有し、さらに例えば特開平６−８０１０号公報や特開平７−３２８８０８号公報に記載されるように、前記Ｔｉ化合物層を構成するＴｉＣＮ層を、層自身の靭性向上を目的として、通常の化学蒸着装置にて、反応ガスとして有機炭窒化物を含む混合ガスを使用し、７００〜９５０℃の中温温度域で化学蒸着することにより形成して縦長成長結晶組織をもつようにすることも知られている。
【０００４】
【発明が解決しようとする課題】
近年の切削装置の高性能化はめざましく、一方で切削加工に対する省力化および省エネ化、さらに低コスト化の要求は強く、これに伴い、切削加工は一段と高速化の傾向にあるが、上記の従来被覆サーメット工具においては、これを鋼や鋳鉄などの通常の条件での連続切削や断続切削に用いた場合には問題はないが、特にこれを切削条件の最も厳しい高速断続切削、すなわち切刃部にきわめて短いピッチで繰り返し熱衝撃が付加される高速断続切削に用いた場合、硬質被覆層の上部層を構成するＡｌ２Ｏ３層は、硬質で耐熱性にすぐれるものの、熱衝撃に脆いために、硬質被覆層にはチッピング（微小欠け）が発生し易くなり、この結果比較的短時間で使用寿命に至るのが現状である。
【０００５】
【課題を解決するための手段】
そこで、本発明者等は、上述のような観点から、上記の被覆サーメット工具の硬質被覆層の上部層を構成するＡｌ２Ｏ３層の耐熱衝撃性向上をはかるべく研究を行った結果、
工具基体の表面に、下部層として、通常の条件で、上記Ｔｉ化合物層を形成した後、同じく通常の条件で、結晶構造がκ型またはθ型のＡｌ２Ｏ３層を蒸着形成し、この状態で加熱処理、望ましくはＡｒ雰囲気中、温度：１０００℃以上で所定時間保持の条件で加熱処理を施すと、前記κ型またはθ型の結晶構造はα型結晶構造に変態するが、この結果の加熱変態α型Ａｌ２Ｏ３層には加熱変態生成クラックが層中に均一に分散分布するようになり、この加熱変態α型Ａｌ２Ｏ３層を上部層とし、この上部層の表面に、同じく通常の条件で、相対的に薄膜の炭化チタン（以下、ＴｉＣで示す）層または炭窒化チタン（以下、ＴｉＣＮで示す）層を表面層として蒸着形成すると、このＴｉＣ層またはＴｉＣＮ層（以下、ＴｉＣ／ＴｉＣＮ層で示す）は前記加熱変態α型Ａｌ２Ｏ３層との界面でこれの加熱変態生成クラック中に十分に入り込んで前記加熱変態生成クラックを著しく安定化した状態に保持するようになるので、硬質被覆層の下部層が上記Ｔｉ化合物層で構成され、同上部層および表面層が上記の加熱変態α型Ａｌ２Ｏ３層およびＴｉＣ／ＴｉＣＮ層で構成された被覆サーメット工具においては、前記上部層を構成する加熱変態α型Ａｌ２Ｏ３層中に均一に分散分布する加熱変態生成クラックが、特に高速断続切削時の激しい熱衝撃を吸収して、これを緩和することから硬質被覆層におけるチッピング発生が著しく抑制されるようになるという研究結果を得たのである。
【０００６】
この発明は、上記の研究結果に基づいてなされたものであって、ＷＣ基超硬合金またはＴｉＣＮ基サーメットで構成された工具基体の表面に、
（ａ）下部層として、３〜２０μｍの平均層厚を有し、いずれも蒸着形成されたＴｉＣ層、ＴｉＮ層、ＴｉＣＮ層、ＴｉＣＯ層、およびＴｉＣＮＯ層のうちの１層または２層以上の積層からなるＴｉ化合物層、
（ｂ）上部層として、３〜１５μｍの平均層厚を有し、結晶構造がκ型またはθ型の蒸着形成したＡｌ２Ｏ３層からの加熱変態α型結晶構造を有し、かつ加熱変態生成クラックが均一に分散分布した組織を有する加熱変態α型Ａｌ２Ｏ３層、
（ｃ）表面層として、０．５〜４μｍの平均層厚を有する蒸着形成されたＴｉＣ／ＴｉＣＮ層、
以上（ａ）〜（ｃ）で構成された硬質被覆層を形成してなる、硬質被覆層がすぐれた耐熱衝撃性を有する被覆サーメット工具に特徴を有するものである。
【０００７】
なお、この発明の被覆サーメット工具の硬質被覆層の構成層の平均層厚を上記の通りに限定したのは以下に示す理由によるものである。
（ａ）下部層（Ｔｉ化合物層）
Ｔｉ化合物層は、自体が靭性（強度）を有し、これの存在によって硬質被覆層が靭性を具備するようになるほか、工具基体と上部層である加熱変態α型Ａｌ２Ｏ３層のいずれにも強固に密着し、よって硬質被覆層の工具基体に対する密着性向上に寄与する作用をもつが、その平均層厚が３μｍ未満では、前記作用を十分に発揮させることができず、一方その平均層厚が２０μｍを越えると、特に高熱発生を伴なう高速断続切削で熱塑性変形を起し易くなり、これが偏摩耗の原因となることから、その平均層厚を３〜２０μｍと定めた。
【０００８】
（ｂ）上部層（加熱変態α型Ａｌ２Ｏ３層）
加熱変態α型Ａｌ２Ｏ３層には、Ａｌ２Ｏ３自体のもつ高硬度とすぐれた耐熱性によって硬質被覆層の耐摩耗性を向上させるとともに、上記の通り層中に均一に分散分布する加熱変態生成クラックの作用で熱衝撃を吸収して、硬質被覆層にチッピングが発生するのを著しく抑制する作用があるが、その平均層厚が３μｍ未満では、前記作用を十分に発揮させることができず、一方その平均層厚が１５μｍを越えて厚くなりすぎると、前記加熱変態生成クラックがチッピング発生の原因となることから、その平均層厚を３〜１５μｍと定めた。
【０００９】
（ｃ）表面層（ＴｉＣ／ＴｉＣＮ層）
ＴｉＣ／ＴｉＣＮ層には、上記の通り加熱変態α型Ａｌ２Ｏ３層との界面でこれの加熱変態生成クラック中に十分に入り込んで前記加熱変態生成クラックを著しく安定化した状態に保持し、もって前記加熱変態α型Ａｌ２Ｏ３層によってもたらされる耐熱衝撃性の向上を十分に発揮させるようにする作用があるが、その平均層厚が０．５μｍ未満では、前記加熱変態α型Ａｌ２Ｏ３層中の加熱変態生成クラックの安定化が不十分であるため、前記加熱変態生成クラックが原因のチッピングが発生し易くなり、一方前記ＴｉＣ／ＴｉＣＮ層による前記作用は４μｍまでの平均層厚で十分であり、経済性を考慮して、その平均層厚を０．５〜４μｍと定めた。
【００１０】
【発明の実施の形態】
つぎに、この発明の被覆サーメット工具を実施例により具体的に説明する。
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３　Ｃ２　粉末、ＴｉＮ粉末、ＴａＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０３ｍｍのホーニング加工を施すことによりＩＳＯ・ＣＮＭＧ１２０４０８に規定するスローアウエイチップ形状をもったＷＣ基超硬合金製の工具基体Ａ〜Ｆをそれぞれ製造した。
【００１１】
また、原料粉末として、いずれも０．５〜２μｍの平均粒径を有するＴｉＣＮ（質量比でＴｉＣ／ＴｉＮ＝５０／５０）粉末、Ｍｏ２　Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０３ｍｍのホーニング加工を施すことによりＩＳＯ規格・ＣＮＭＧ１２０４１２のチップ形状をもったＴｉＣＮ基サーメット製の工具基体ａ〜ｆを形成した。
【００１２】
ついで、これらの工具基体Ａ〜Ｆおよび工具基体ａ〜ｆの表面に、通常の化学蒸着装置を用い、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表４に示される目標層厚のＴｉ化合物層を硬質被覆層の下部層として蒸着形成し、ついで同じく表３に示される条件で結晶構造がκ型またはθ型のＡｌ２Ｏ３層を蒸着形成し、これにＡｒ雰囲気中、温度：１０５０℃に２〜１０時間の範囲内の所定時間保持の条件で加熱処理を施して、前記κ型またはθ型の結晶構造をα型に変態させて、加熱変態生成クラックが層中に均一に分散分布した加熱変態α型Ａｌ２Ｏ３層を同じく表４に示される目標層厚で硬質被覆層の上部層として形成し、さらに同じく表３に示される条件で、かつ表４に示される目標層厚のＴｉＣ／ＴｉＣＮ層を同表面層として形成することにより本発明被覆サーメット工具１〜１２をそれぞれ製造した。
また、比較の目的で、表５に示される通り、硬質被覆層の上部層を同じく表５に示される平均層厚の蒸着α型Ａｌ２Ｏ３層とし、かつ表面層の形成を行なわない以外は同一の条件で従来被覆サーメット工具１〜１２をそれぞれ製造した。
【００１３】
なお、この結果得られた本発明被覆サーメット工具１〜１２および従来被覆サーメット工具１〜１２について、これの硬質被覆層の構成層を走査型電子顕微鏡を用いて観察（層の縦断面を観察）したところ、前者ではいずれもＴｉ化合物層、加熱変態生成クラックが層中に均一に分散分布した加熱変態α型Ａｌ２Ｏ３層、およびＴｉＣ／ＴｉＣＮ層からなり、後者では、いずれもＴｉ化合物と蒸着α型Ａｌ２Ｏ３層からなることが確認された。また、これらの被覆サーメット工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００１４】
つぎに、上記の各種の被覆サーメット工具をいずれも工具鋼製バイトの先端部に固定治具にてネジ止めした状態で、本発明被覆サーメット工具１〜１２および従来被覆サーメット工具１〜１２については、
被削材：ＪＩＳ・ＳＮＣＭ４３９の長さ方向等間隔４本縦溝入り丸棒、
切削速度：３２０ｍ／ｍｉｎ、
切り込み：１．０ｍｍ、
送り：０．１ｍｍ／ｒｅｖ、
切削時間：５分、
の条件での合金鋼の乾式高速断続切削試験、
被削材：ＪＩＳ・ＳＵＳ４３０の長さ方向等間隔４本縦溝入り丸棒、
切削速度：３００ｍ／ｍｉｎ、
切り込み：１．２ｍｍ、
送り：０．１５ｍｍ／ｒｅｖ、
切削時間：５分、
の条件でのステンレス鋼の乾式高速断続切削試験を行い、いずれの切削試験でも切刃の逃げ面摩耗幅を測定した。この測定結果を表６に示した。
【００１５】
【表１】
2004017218.tif 000002
【００１６】
【表２】
2004017218.tif 000003
【００１７】
【表３】
2004017218.tif 000004
【００１８】
【表４】
2004017218.tif 000005
【００１９】
【表５】
2004017218.tif 000006
【００２０】
【表６】
2004017218.tif 000007
【００２１】
【発明の効果】
表４〜６に示される結果から、本発明被覆サーメット工具１〜１２は、硬質被覆層の上部層を構成する加熱変態α型Ａｌ２Ｏ３層中に均一に分散分布する加熱変態生成クラックの作用で、熱衝撃がきわめて高く、かつ高い発熱を伴なう鋼の高速断続切削でも、硬質被覆層中に内蔵された状態で存在する前記加熱変態生成クラックの作用で、切刃部のチッピング発生が著しく抑制され、すぐれた耐摩耗性を発揮するのに対して、硬質被覆層の上部層が蒸着α型Ａｌ２Ｏ３層からなる従来被覆サーメット工具１〜１２においては、高速断続切削では前記蒸着α型Ａｌ２Ｏ３層が激しい熱衝撃に耐えられず、切刃部にチッピングが発生し、比較的短時間で使用寿命に至ることが明らかである。
上述のように、この発明の被覆サーメット工具は、各種鋼や鋳鉄などの通常の条件での連続切削や断続切削は勿論のこと、特に熱衝撃がきわめて高く、かつ高い発熱を伴なう切削条件の最も厳しい高速断続切削でもすぐれた耐チッピング性を示し、長期に亘ってすぐれた切削性能を発揮するものであるから、切削装置の高性能化並びに切削加工の省力化および省エネ化、さらに低コスト化に十分満足に対応できるものである。